(57)【特許請求の範囲】
【請求項１】
一般式(Ｉ)
【化１】
0003874525.tif 000008
（式中、Ａｒ1、Ａｒ2は水素原子、ハロゲン原子またはエーテル結合を含んでいてもよい炭素数１〜１２の炭化水素基から選ばれる置換基を有する２価芳香族フェノール残基を示し、相互に同じでも異なっていてもよく、Ａｒ3はＡｒ1またはＡｒ2である。Ｒは水素原子またはメチル基を示し、ｘは０または１であり、Ｒ'は置換または無置換芳香族の多価カルボン酸残基か、あるいは炭素数２〜２０の脂肪族及び置換または無置換芳香族が併存している多価カルボン酸残基を示し、ｙは１または２である。ｐ、ｑ、ｒは各々構造単位のモル分率を示し、０．３≦ｐ≦０．６、０．４≦ｑ≦０．７、０≦ｒ≦０．３、かつｐ＋ｑ＋ｒ＝１である。）
で示される、フェノキシ樹脂の側鎖水酸基に不飽和２重結合とアルカリ可溶性カルボキシル基をペンダントさせたアルカリ可溶な硬化性樹脂。
【請求項２】
請求項１に記載のフェノキシ樹脂中の側鎖水酸基に、所定量のα，β−不飽和モノイソシアネート、次いで多価カルボン酸無水物の順で反応させることを特徴とするアルカリ可溶な硬化性樹脂の製造方法。
【請求項３】
α，β−不飽和モノイソシアネートとして、イソシアネートエチルメタクリレートを用いる請求項２に記載のアルカリ可溶な硬化性樹脂の製造方法。
【請求項４】
多価カルボン酸無水物が、トリメリット酸無水物を含有する無水多塩基酸からなる群から選ばれる請求項２に記載のアルカリ可溶な硬化性樹脂の製造方法。
【請求項５】
反応を、非プロトン性有機溶剤中で行う請求項２に記載のアルカリ可溶な硬化性樹脂の製造方法。
【請求項６】
請求項１に記載のアルカリ可溶な硬化性樹脂と、ラジカル開始剤、架橋性モノマー及び／または硬化剤とを配合してなるアルカリ可溶な硬化性樹脂組成物。
【請求項７】
有機或いは無機フィラー、着色剤及び有機溶剤からなる群から選ばれる少なくとも１種以上を配合してなる請求項６に記載のアルカリ可溶な硬化性樹脂組成物。
【請求項８】
アルカリ可溶な硬化性樹脂は、数平均分子量（Ｍｎ）が２０００以上で、かつ次式で表される分子量分布との相関係数εが２０００〜２００００であるフェノキシ樹脂を用いることを特徴とする請求項６または請求項７に記載のアルカリ可溶な硬化性樹脂組成物。
Ｍｎ＝ε（Ｍｗ／Ｍｎ）
ここで、Ｍｎはフェノキシ樹脂の数平均分子量であり、Ｍｗはフェノキシ樹脂の重量平均分子量である。
【請求項９】
アルカリ可溶な硬化性樹脂の酸価が１００〜２００（ｍｇＫＯＨ／ｇ固形分）であることを特徴とする請求項６ないし８のいずれか１項に記載のアルカリ可溶な硬化性樹脂組成物。
【請求項１０】
架橋性モノマーとして多官能基ビニル重合性モノマーを、硬化剤として多価エポキシ化合物を配合してなる請求項６ないし９のいずれか１項に記載のアルカリ可溶な硬化性樹脂組成物。
【請求項１１】
請求項１に記載の硬化性樹脂、あるいは請求項６ないし１０のいずれか１項に記載の組成物から溶剤を除去して得られるフィルム成形物。
【発明の詳細な説明】
【０００１】
【発明の属する技術分野】
本発明は、水性アルカリ可溶な硬化性樹脂、とりわけ機械的強靱性、耐熱性、金属との密着性等に優れる感光性樹脂に関する。
具体的には、プリント配線板製造、金属精密加工、ガラスや石の蝕刻、プラスチックレリーフ材料、印刷刷板用材料として有用であり、特にネガフィルムを通し選択的に活性光線により露光し、未露光部分を現像することによるソルダーレジストパターンの形成において露光部の感光性に優れると共に未露光部の水性アルカリ現像が可能で、且つ露光部の機械的強靱性、耐溶剤性、電気絶縁性、はんだ耐熱性等に優れたレジスト形成能を有する感光硬化性樹脂、製造方法、硬化性樹脂組成物及びそのフィルム成形物に関するものである。
【０００２】
【従来の技術】
近年、マルチメデイアの急激な発展に伴い、機器搭載部品の軽薄短小化は益々その度合いを強めている。特に、集積回路部品の分野では、素子の高集積化と高機能化が進むにつれて、搭載するチップは大型化し多ピン化する一方、パッケージは実装密度を高めるために小型化し、薄型化してきている。このため封止樹脂層の著しい薄肉化が行われ、また実装方式は従来のピン挿入型から、プリント基板の両面に実装することができる表面実装型へと移行すると共に、はんだリフローによる一括接合方式となり、強烈な熱衝撃を受けやすい。実装方式として、ＣＯＢ、ＭＣＭ、ビルドアップ、スタックビア、薄膜デバイス内蔵プリント回路板、層間埋め込み実装回路板等が次々に開発されている現状である。
このような産業分野において、硬化可能な、特にラジカル重合反応によって硬化する樹脂として不飽和ポリエステル樹脂、ビニルエステル樹脂、各種オリゴマーアクリレート、ジアリルフタレート、プレポリマー等が知られ、使用されている。例えば、特開平０３−３２９７号公報、同０６−９００８７号公報、同０６−２２４５２９号公報、同０７−１７００７０号公報等が挙げられるが、いずれもエポキシアクリレートとして、クレゾールノボラック型エポキシ樹脂等の比較的分子量の低い多価エポキシ樹脂を原料とし、これにアクリル酸のごときα、β−不飽和カルボン酸を反応させたものを使用した時、印刷時のにじみ、ブリード、ダレと言った欠点が存在することを否めず、またその硬化物も靱性に乏しく、多層化を行う場合の耐熱衝撃性に劣る。このような新規用途の多様化、高機能化に伴って既存の樹脂で十分対処できない現状が一面にある。
【０００３】
【発明が解決しようとする課題】
このため、樹脂成分の高分子量化による従来の欠点を克服しようとする試みがなされており、例えば、フェノキシ樹脂中の水酸基へのグリシジルメタクリレートの付加反応物（田中、電子材料、１９８３年１０月号６１頁；田中ら、日本化学会第４７回春季年会講演予稿集Ｉ、３Ｔ、４６頁、１９８３）、カルボキシル基含有メタクリル系共重合体とグリシジルメタクリレートとの反応物と架橋性モノマーとからなる組成物（特開平０６−２６０７０号公報）、フェノキシ樹脂中の水酸基とイソシアネートエチルメタクリレートとの付加反応生成物（特開昭６１−２９６３５３号公報、同６３−７５０２３号公報、同６３−８１４２２号公報、特公平０５−６９１２５号公報等）が挙げられる。しかしながら、これらの先行技術はいずれも溶剤現像型である。
更に、樹脂積層方法においても溶剤を含む液状樹脂からの溶剤揮散による成膜化のほかに、予めドライフィルム化されたものも求められ、検討されているが、例えば、特開昭５７−５５９１４号公報にウレタンジ（メタ）アクリレートと、特定のガラス転移温度を有する線状ポリマーとを含有してなる樹脂組成物の開示があるが、ドライフィルムとしての強靱性やはんだ耐熱性、密着性等が十分でない。
このように、現状においては未露光部の水性アルカリによる現像が可能で、かつ露光部がレジスト適性に優れ、種々の回路形成方式に対応できる、特にドライフィルムとしても使用できる材料は未だ見い出されていない。
【０００４】
【課題を解決するための手段】
本発明者らは、かかる状況を鑑み、新規用途に適す樹脂について鋭意検討した結果、フェノキシ樹脂中の水酸基に特定割合のα，β−不飽和モノイソシアネート及び多価カルボン酸無水物を反応させて得られる樹脂が優れた感光性と水性アルカリ現像性とを両立でき、更に硬化物の機械的強靱性、金属との密着性、耐熱性、耐溶剤性及び電気絶縁性に優れ、本目的に合致する樹脂を見出して、本発明を完成するに至った。
【０００５】
即ち、本発明は、
一般式(Ｉ)
【０００６】
【化２】
0003874525.tif 000002
【０００７】
（式中、Ａｒ1、Ａｒ2は水素原子、ハロゲン原子またはエーテル結合を含んでいてもよい炭素数１〜１２の炭化水素基から選ばれる置換基を有する２価芳香族フェノール残基を示し、相互に同じでも異なっていてもよく、Ａｒ3はＡｒ1またはＡｒ2である。Ｒは水素原子またはメチル基を示し、ｘは０または１であり、Ｒ'は置換または無置換芳香族の多価カルボン酸残基か、あるいは炭素数２〜２０の脂肪族及び置換または無置換芳香族が併存している多価カルボン酸残基を示し、ｙは１または２である。ｐ、ｑ、ｒは各々構造単位のモル分率を示し、０．３≦ｐ≦０．６、０．４≦ｑ≦０．７、０≦ｒ≦０．３、かつｐ＋ｑ＋ｒ＝１である。）
で示される、フェノキシ樹脂の側鎖水酸基に不飽和２重結合とアルカリ可溶性カルボキシル基をペンダントさせたアルカリ可溶な硬化性樹脂を提供するものである。
また本発明は、前記のフェノキシ樹脂中の側鎖水酸基に、所定量のα，β−不飽和モノイソシアネート、次いで多価カルボン酸無水物の順で反応させることを特徴とするアルカリ可溶な硬化性樹脂の製造方法を提供するものである。
さらに本発明は、α，β−不飽和モノイソシアネートとして、イソシアネートエチルメタクリレートを用いる前記のアルカリ可溶な硬化性樹脂の製造方法を提供するものである。
さらにまた本発明は、多価カルボン酸無水物が、トリメリット酸無水物を含有する無水多塩基酸からなる群から選ばれる前記のアルカリ可溶な硬化性樹脂の製造方法を提供するものである。
また本発明は、反応を、非プロトン性有機溶剤中で行う前記のアルカリ可溶な硬化性樹脂の製造方法を提供するものである。
さらに本発明は、前記のアルカリ可溶な硬化性樹脂と、ラジカル開始剤、架橋性モノマー及び／または硬化剤とを配合してなるアルカリ可溶な硬化性樹脂組成物を提供するものである。
さらにまた本発明は、有機或いは無機フィラー、着色剤及び有機溶剤からなる群から選ばれる少なくとも１種以上を配合してなる前記のアルカリ可溶な硬化性樹脂組成物を提供するものである。
また本発明は、アルカリ可溶な硬化性樹脂は、数平均分子量（Ｍｎ）が２０００以上で、かつ次式で表される分子量分布との相関係数εが２０００〜２００００であるフェノキシ樹脂を用いることを特徴とする前記のアルカリ可溶な硬化性樹脂組成物を提供するものである。
Ｍｎ＝ε（Ｍｗ／Ｍｎ）
ここで、Ｍｎはフェノキシ樹脂の数平均分子量であり、Ｍｗはフェノキシ樹脂の重量平均分子量である。
さらに本発明は、アルカリ可溶な硬化性樹脂の酸価が１００〜２００（ｍｇＫＯＨ／ｇ固形分）であることを特徴とする前記のアルカリ可溶な硬化性樹脂組成物を提供するものである。
さらにまた本発明は、架橋性モノマーとして多官能基ビニル重合性モノマーを、硬化剤として多価エポキシ化合物を配合してなる前記のアルカリ可溶な硬化性樹脂組成物を提供するものである。
また本発明は、前記の硬化性樹脂、あるいは前記の組成物から溶剤を除去して得られるフィルム成形物を提供するものである。
【０００８】
【発明の実施の形態】
以下、本発明を詳細に説明する。
本発明のフェノキシ樹脂とは、知られているように（例えば、岩倉ら訳「新しい耐熱性高分子」、化学同人刊、１７頁、１９７１）、ビスフェノール化合物とビスエポキシ化合物と重付加反応によって得られるポリヒドロキシポリエーテル樹脂である。市販されているものとしては、例えば、エポトートＹＰ−５０、ＹＰ−５０Ｓ（東都化成製）、ＵＣＡＲ、ＰＫＨＣ、ＰＫＨＨ（ユニオンカーバイド製）等が挙げられる。
本発明に使用されるフェノキシ樹脂は、上記市販品のみならず後述各種ビスフェノール化合物とビスエポキシ化合物との重付加反応により、所望する構造のフェノキシ樹脂が得られる。
フェノキシ樹脂の原料となるビスフェノール化合物とビスエポキシ化合物もそれ自体公知であって、市販品として入手することができる。例えば、ビスフェノール化合物としてはビスフェノールＡ、ビスフェノールＳ、ビスフェノールＳＨ、ビスフェノールＦ、ビスフェノールＺ（三菱化学製）、ハイドロキノン、レゾルシン、ビフェノール、ヘキサフルオロイソプロピリデンジフェノール、ジヒドロキシナフタレン、テトラメチルビフェノール、ジシクロペンタジエン変性ビスフェノール等がある。又、ビスエポキシ化合物としては前記ビスフェノール化合物とエピクロルヒドリンとから誘導されるジグリシジルエーテル化合物であり、例えば、ビスフェノールＡを原料としたものとしては商品名エピコート８２８、エピコート１００１、エピコート１００４（いずれも油化シェルエポキシ製）やエポミックＲ−１４０Ｐ、エポミックＲ−３０１（三井石油化学製）等がある。例えば、ビスフェノール化合物がビスフェノールＡ、ビスエポキシ化合物はビスフェノールＡジグリシジルエーテルである場合の重付加反応物が次式（II）で表され、本発明樹脂の中間体として有用である。
【０００９】
【化３】
0003874525.tif 000003
【００１０】
フェノキシ樹脂の製造条件等は公知の方法に従って選定される。例えば、触媒として種々のアルカリ類の公知触媒が可能であるが、特に合成に使用する溶剤としては、後述の付加反応条件を考慮すれば、次のものが好ましく用いられる。下記これらの溶剤は単独でも併用してもよい。具体的には、エチルメチルケトン、ＭＩＢＫ、メシチルオキサイド、シクロヘキサノン等のケトン類、トルエン、キシレン、テトラメチルベンゼン等の芳香族炭化水素類、メチルセロソルブアセテート、エチルセロソルブアセテート、ブチルセロソルブアセテート、メチルカルピトールアセテート、エチルカルピトールアセテート、ブチルカルピトールアセテート、プロピレングリコールモノメチルエーテル、ジプロピレングリコールモノエチルエーテル、トリエチレングリコールモノエチルエーテル等のグリコールエーテル類、酢酸エチル、酢酸ブチル、γ−ブチロラクトン及び上記グリコールエーテル類の酢酸エステル化物等のエステル類、エタノール、プロパノール、エチレングリコール、プロピレングリコール等のアルコール類、ベンゼン、トルエン、キシレン等の芳香族炭化水素類、ジオキサン、ジブチルエーテル等のエーテル類等、ジメチルフォルムアミド、ジメチルアセトアミド、Ｎ−メチルピロリドン等のアミド類、ジメチルスルフォキシド、ピリジン等が挙げられ、樹脂との相溶性が良く、且つ沸点が１００〜２６０℃の範囲内にあるものが好ましい。沸点１００℃未満では、高分子量ポリマーを得るのに長時間を有し、工業的に不利である。又、得られるアルカリ可溶な硬化性樹脂の溶液から脱溶剤し、フィルム化した場合においてはしばしば均一な膜厚のものが得られ難い。一方、沸点２６０℃以上の溶剤を使用した場合、温度制御が難しい上、高温反応が激しく、ゲル化し易いのと、特に高分子量化の際して分岐が起こり易く、分子量分布が広がる欠点がある。
【００１１】
後述する本発明樹脂のフィルム成形物及びその硬化物の性能を勘案した場合、フェノキシ樹脂としては数平均分子量がＭｎ＝２０００以上、好ましくはＭｎ＝５０００〜２００００のもので、且つ次式で表される分子量分布係数εが２０００〜２００００のものが望まれる。
Ｍｎ＝ε（Ｍｗ／Ｍｎ）
ここで、Ｍｎはフェノキシ樹脂の数平均分子量であり、Ｍｗはフェノキシ樹脂の重量平均分子量である。
このようなフェノキシ樹脂を用いることにより、フィルム或いはシートの成形性が良く、得られるフィルムやシートも容易に破れることなく、取り扱いの優れる強靱性を有する。
分子量Ｍｎ２０００以下では、フィルム成形性や樹脂硬化性、耐溶剤性、強靱性、はんだ耐熱性等、本目的に適す諸物性をバランスよく満たすことが出来ない。分子量が高ければ高い程、諸物性が向上する傾向を示すが、Ｍｎ２００００以上のものは作製が難しく、反応時間がかかり過ぎる等の問題点がある。
【００１２】
一方、本発明フェノキシ樹脂のもう一つ重要なポイントは分子量分布のことである。分子量分布に関しては一般的に分子量が高くなるにつれて分子量分布が広がる傾向がある。本発明のフェノキシ樹脂を合成する場合、数平均分子量Ｍｎが８０００までは低沸点の溶剤を選択し反応温度をできるだけ低くして、少々反応時間を長くかければ分子量分布の広がりを抑制することが可能である。しかしながら、より優れた物性を出すためには樹脂の分子量をできるだけ高くする必要があるが、数平均分子量Ｍｎが８０００以上、特に１００００を超えると大概の場合は分子量分布が急速に大きな広がりを見せるので、それを抑制する工夫が必要である。
【００１３】
本発明においてフェノキシ樹脂の性能と、分子量及びその分布との関係は上式で示す相関係数εによって説明することができる。平均分子量Ｍｎが１００００を超え、係数εが２０００以下、つまり分子量分布が相当広がった場合、硬化した後のフェノキシ樹脂の高分子量化による効果が得られない。例えば、フィルムの強度と靱性とはアンバランスになったり、硬化性やアルカリ現像性は不十分であったりすることがある。
分子量分布を狭くする工夫としては、１）前述の溶剤選択がある。即ち、出来るだけ設計分子量に見合った低沸点の溶剤を使用し、溶剤の沸点にて還流して反応を行うことである。より好ましくは、２）ビスエポキシ化合物を数段階に分けて反応させる方法である。具体的には、まず１段目でビスエポキシ化合物の一部を全量のビスフェノール化合物と反応させ、反応がかなり進んだ後に残りのビスエポキシ化合物を段階的に後添し、反応を完結させるが、更に適時に溶剤希釈も合わせると一層の効果を得られる。
逆に、１段目で全量のビスエポキシ化合物をビスフェノール化合物の一部と反応させ、後に残りのビスフェノール化合物を後添した場合、かえって分子量分布が広くなり、不適合である。
【００１４】
本発明において硬化性付与のために使用されるα，β−不飽和モノイソシアネートとしては、メタクリロイルイソシアネート（日本ペイント製）、イソシアネートエチルメタクリレート（昭和電工製）が好ましく使用される。α，β−不飽和モノイソシアネート片末端にあるイソシアネート基をもってフェノキシ樹脂の水酸基と付加反応し、硬化用不飽和基としてメタクリロイル基をフェノキシ樹脂のペンダントに導入される。
下記にその構造式を示す。
【００１５】
【化４】
0003874525.tif 000004
【００１６】
（式中、Ａｒ1、Ａｒ3は水素原子、ハロゲン原子またはエーテル結合を含んでいてもよい炭素数１〜１２の炭化水素基から選ばれる置換基を有する２価芳香族フェノール残基を示し、相互に同じでも異なっていてもよい。Ｒは水素原子またはメチル基を示し、ｘは０または１である。ｐ、ｒは各々構造単位のモル分率を示す。）
【００１７】
α，β−不飽和モノイソシアネートの使用量は、フェノキシ樹脂中の水酸基当たり０．３モル分率以上で、好ましくは０．４〜０．６モル分率である。α，β−不飽和モノイソシアネートの使用量は、使用されるフェノキシ樹脂の分子量及び分子量分布、多価カルボン酸無水物の種類及びその使用量、水性アルカリでの現像性、硬化物の機械的強靱性等の必要とされる条件から判断されるため、一概に規定することは出来ないが、上記構造式で示されるようにｍ＝０．３より少ないと光感度が鈍く、且つ硬化物の耐溶剤性が十分でない。一方、０．６を超える量の場合では、水性アルカリでの現像化に必要な次工程の酸ペンダント化に必要な水酸基が減るため水性アルカリ現像性が低下し、望ましくない。又、フェノキシ樹脂の分子量によって若干異なるが、イソシアネートエチルメタクリレートと酸無水物の付加バランスをとる必要がある。つまり、樹脂の分子量が高ければ、できるだけ酸無水物の付加を多くし、アルカリ可溶性を確保しなければならない。逆に、樹脂の分子量が低い場合はイソシアネートエチルメタクリレートを可能な限り優先的に付加する設計が必要となる。
【００１８】
フェノキシ樹脂中の水酸基とα，β−不飽和モノイソシアネートとを均一条件で反応させるには、溶剤の存在下で行うことが好ましい。この場合、使用する溶剤としては非プロトン性有機溶剤であれば使用が可能であるが、前述フェノキシ樹脂合成時に使用される溶剤を用いた方が好ましい。又、反応の内容を鑑みて、使用する溶剤は事前に十分に脱水しておくことが望ましい。
フェノキシ樹脂中の水酸基とのα，β−不飽和モノイソシアネート付加反応では、触媒はあってもなくても構わない。メタクリロイルイソシアネートのような高い反応性を有するため、フェノキシ樹脂とは常温無触媒でも容易に付加反応が起こるが、時間の短縮や効率よく反応させるため触媒を使用する場合は、ジブチル錫ジラウレート、ジブチル錫ー２ーエチルヘキソエート、ＤＡＢＣＯ等通常のウレタン化触媒が好ましく使われ、その使用量、反応温度も公知の範囲で可能である。
更に、好ましくない重合副反応を抑えるために重合禁止剤、例えば、ハイドロキノン、ベンゾキノン、フェノチアジン、レゾルシン、ヒドロキノンモノメチルエーテル、ｔ−ブチルカテコール、ピロガロール、Ｃｕ粉末等の存在下で反応を行うのが好都合である。
【００１９】
本発明において水性アルカリでの現像性を付与するため、フェノキシ樹脂の水酸基に多価カルボン酸無水物をペンダントさせる。酸ペンダント反応の原料として使用される多価カルボン酸無水物としては、炭素数２〜２０の脂肪族、脂環族、置換または無置換芳香族の多価カルボン酸無水物であり、具体的には無水マレイン酸、無水コハク酸、無水フタル酸、ヘキサヒドロフタル酸無水物、ナジン酸無水物、メチルナジン酸無水物、３−又は４−メチル−１，２，３，６−テトラヒドロフタル酸無水物、クロルエンド酸無水物、ドデセニルコハク酸無水物、トリメリット酸無水物、ピロメリット酸無水物等が挙げられる。特に、十分な水性アルカリ現像性を付与するには付加反応物のペンダントに２個カルボキシル基の同時付与が可能であるトリメリット酸無水物のようなカルボキシル基含有多塩基酸無水物を含有することが好ましい。これらカルボキシル基含有多塩基酸無水物は単独でも或いは上記他の多価カルボン酸無水物と２種類以上を組み合わせて用いてもよい。
【００２０】
多価カルボン酸無水物の使用量は、先のα，β−不飽和モノイソシアネート付加量との兼ね合いから、フェノキシ樹脂中の水酸基１モル分率に対して好ましくは０．４〜０．７モル分率である。酸無水物の付加量が０．４モル分率未満では、十分な水性アルカリ現像性が得られず、多価カルボン酸無水物の付加量が高い程望まれるが、感光性付与のためのα，β−不飽和モノイソシアネート付加量が最低０．３モル分率であることから、酸無水物付加できる上限は０．７モル分率である。
【００２１】
酸無水物の種類や組み合わせによって、最終的に得られた反応物の酸価としては１００（ｍｇＫＯＨ／ｇ固形分）以上が必要で、好ましくは１００〜２００（ｍｇＫＯＨ／ｇ固形分）である。酸価が１００（ｍｇＫＯＨ／ｇ固形分）未満では、水性アルカリ現像性が乏しいが、前述したように感光硬化性を確保する前提では、酸価２００（ｍｇＫＯＨ／ｇ固形分）が上限となる。酸無水物と水酸基との反応を円滑に進めるために、３級アミンやイミダゾール類、第４級アンモニウム、リチウム、クロム、マンガン等の金属化合物等の公知触媒を必要量併用することは有用であり、種類及びその使用量は公知公用の範囲で選定される。
【００２２】
同様に反応を均一に行うために溶剤の使用が好ましい。使用する溶剤として、前記フェノキシ樹脂の合成及び／またはα，β−不飽和モノイソシアネートとフェノキシ樹脂との反応で用いられた溶剤と異なっていてもよいが、一連の反応に共通して使用し得る溶剤を選定することが経済的である。
【００２３】
フェノキシ樹脂とα，β−不飽和モノイソシアネート及び／または多価カルボン酸無水物との付加反応において樹脂濃度が１０〜７０重量％、好ましくは２０〜５０重量％である。樹脂濃度が１０重量％未満では、溶剤量が過多のため溶剤除去に多大なエネルギーを必要とし、好ましくない。一方、７０重量％を超えた場合樹脂溶液粘度が極端に高いため、局部的な発熱等の好ましくない反応が起こり易くなる。必要に応じて、反応の過程で溶剤希釈による粘度低減が有用な方法として用いることが出来る。
【００２４】
上記一般式(Ｉ)の構造を有する水性アルカリ可溶な硬化性樹脂を製造するには、フェノキシ樹脂との反応はα，β−不飽和モノイソシアネートそして多価カルボン酸無水物の順序で行うことが大事である。反応順序が正逆によって得られる構造が異なり、前述した製造条件等も当てはまらなくなる可能性がある。
【００２５】
本発明によって得られるアルカリ可溶な硬化性樹脂をベースに、ラジカル開始剤、架橋性モノマー及び／または硬化剤とを配合し、更に必要に応じて有機或いは無機フィラー、着色剤及び有機溶剤からなる群から選ばれる少なくとも１種以上を配合してなるアルカリ可溶な硬化性樹脂組成物が使用できる。
【００２６】
本発明の樹脂は、側鎖に不飽和基を有するため、それ自身で熱硬化性、放射線硬化性を有するが、光開始剤を添加することにより紫外線、可視光線、赤外線への光感応性を付与することができる。
活性エネルギー線硬化、例えば、紫外線、可視光、赤外線、レーザー光等による光硬化においては波長に見合う光開始剤が多く上市され、適宜選定される。それらを列挙すれば、例えば、ベンゾイン、フロイン、ベンゾインメチルエーテル、ベンゾインイソプロエ−テル等のベンゾイン類及び、ベンゾインアルキルエ−テル類、アセトフェノン、２，２−ジメトキシ−２−フェニルアセトフェノン、２，２−ジエトキシ−２−フェニルアセトフェノン、１，１−ジクロロアセトフェノン、１−ヒドロキシシクロヘキシルフェニルケトン、２−メチル−１−〔４−（メチルチオ）フェニル〕−２−モンフォリノ−プロパン−１、２−ベンジル−２−ジメチルアミノ−１−（４−モルフォリノフェニル）−ブタン−１、２−ヒドロキシ−２−メチル−１−フェニルプロパン−１−オン、Ｎ，Ｎ−ジメチルアミノアセトフェノン等のアセトフェノン類、２−メチルアントラキノン、２−エチルアントラキノン、２−ｔｅｒｔ−ブチルアントラキノン、１−クロロアントラキノン、２−アミノアントラキノン等のアントラキノン類、２，４−ジメチルチオキサントン、２，４−ジエチルチオキサントン、２−クロロチオキサントン、２，４−ジイソプロピルチオキサントン等のチオキサントン類、ベンジル、ベンジルジメチルケタ−ル等のベンジル類、ベンゾフェノン、４，４’−ジクロロベンゾフェノン、４，４’−ビスジエチルアミノベンゾフェノン、ミヒラ−ズケトン等のベンゾフェノン類及びキサントン類等が挙げられる。
これらの光開始剤は２種又は３種以上の混合物でも使用することができる。光開始剤の使用量は、前記樹脂に対して０．１重量％以上、好ましくは１重量％〜１０重量％の範囲である。光開始剤の配合量は０．１重量％以下では硬化時に硬化性が不十分であり、一方、その配合量が１０重量％を越えると、増量による効果が認められないばかりでなく、樹脂硬化物の物性低下を招くのみならず経済的でない。
また、活性エネルギー光線を発光する光源としては、低圧、中圧、高圧水銀ランプ、ハロゲンランプ、メタルハライドランプ等の公知公用のランプが使用される。
【００２７】
硬化物の性能改善を含め、用途に応じて各種公知の単官能或いは多官能（メタ）アクリレート化合物等を架橋性モノマ−として添加して用いることが出来る。代表的なものとしては、２−ヒドロキシエチルアクリレート、２−ヒドロキシブチルアクリレート等のヒドロキシアルキルアクリレート類、エチレングリコール、ヘキサンジオール、メトキシテトラエチレングリコール、ポリエチレングリコール、プロピレングリコール等のグリコールのモノ又はジアクリレート類、Ｎ，Ｎ−ジメチルアクリルアミド、Ｎ−メチロールアクリルアミド等のアクリルアミド類、Ｎ，Ｎ−ジメチルアミノエチルアクリレート等のアミノアルキルアクリレート類、トリメチロールプロパン、ペンタエリストール、ジペンタエリストール、トリスーヒドロキシエチルイソシアヌレート等の多価アルコール又は、これ等のエチレンオキサイド或いは、プロプレンオキサイドの付加物の多価アクリレート類、フェノキシアクリレート、ビスフェノールＡジアクリレート及び、これ等のフェノール類のエチレンオキサイド或いはプロピレンオキサイド付加物等のアクリレート類、グリセリンジグリシジルエーテル、トリメチロールプロパントリグリシジルエーテル、トリグリシジルイソシアヌレート等のグリシジルエーテルのアクリレート類、及びメラミンアクリレート及び／又は、上記アクリレート類に対するメタクリレート類等がある。また、オリゴマーとしては、エポキシアクリレート、酸ペンダントエポキシアクリレート、ウレタンアクリレート、酸ペンダントウレタンアクリレート等光硬化性樹脂組成物に汎用の各種モノマーが挙げられる。
これら架橋性モノマーの使用量は、用途、使用方法、架橋モノマーの種類、本発明樹脂との相溶性によっても異なるため、一概に規定できないが、樹脂１００重量部に対して０〜３００重量部、好ましくは０〜２００重量部である。添加量が３００重量部を超えるとドライフィルムとして利用する場合にはしばしば添加した架橋モノマーの樹脂からの滲出しが起こり易く、表面のべたつき等が発生し、好ましくない。
【００２８】
その他架橋性モノマーとしては、例えば、樹脂硬化物中の残存カルボキシル基が使用目的によって不要となる場合、例えばソルダーレジストインキ膜、ビルドアップ積層膜へ使用する場合にはソルダーレジストの手法において採用される如く、多価エポキシ化合物や多価オキサゾリン、アミノ樹脂等を併用し封止することができるし、アルカリ可溶性の改質が必要である場合には、スチレンマレイン酸樹脂等の併用、又モノマーとしてヒドロキシアルキル（メタ）クリレートと酸無水物とのハーフエステル等と併用することも用途に応じて適用できる。これらの使用量は樹脂の酸価から規定できる。
【００２９】
また、本発明のアルカリ可溶な硬化性樹脂及び／またはその組成物に、必要に応じて体質顔料、染料を配合して塗料化することが出来る。
【００３０】
本発明のアルカリ可溶な硬化性樹脂及び／またはその組成物は、前述各種用途おいて溶液のまま液状レジスト材として使用に供し得るばかりでなく、溶剤を除去してドライフィルムとしても使用することが出来る。フィルム化は、離型可能な平滑な面の上に塗布し、出来るだけ遮光された環境で低温にて通常のキャスト法によって溶剤を揮発し、所望の膜厚のフィルムを得ることができる。
【００３１】
【実施例】
以下、実施例を挙げて本発明を更に詳しく説明するが、本発明はこれらに限定されるものではない。
フェノキシ樹脂の合成例を下記に示す。
【００３２】
合成例１
攪拌機、還流コンデンサー、温度計、滴下ロートを付けた５００ミリリットルの四ツ口セパラブルフラスコを用い、溶剤として２０１ｇのメシチルオキサイド（和光純薬製）に、１１４ｇのビスフェノールＡ（三菱化学製、分子量＝２２８．３）と１８８ｇのエポミックＲ−１４０Ｐ（三井石油化学製、エポキシ当量＝１８８）、及び０．５６ｇの固形ＫＯＨを仕込んだ後、徐々に５０℃位まで攪拌しながら昇温し、外観上透明になるまで溶解させる。その後、メシチルオキサイドの沸点１２６℃にまで加熱し、約２時間保持し、反応させた。
その後、一旦加熱を停止し、１１０℃にまで冷却した後、メシチルオキサイドを更に１６８ｇ添加希釈し、再びメシチルオキサイドの沸点１２６℃にまで昇温し、約２時間還流させた。
得られた樹脂液を冷水中に激しく攪拌しながら入れ、後に静置により沈殿物を得た。同沈殿物を６０℃以下１０時間真空乾燥し、薄黄色の固形フェノキシ樹脂を作製した。
このようにして得られたフェノキシ樹脂を用いＧＰＣ測定（昭和電工製、Ｓｈｏｄｅｘ  ＧＰＣ  Ｓｙｓｔｅｍ−２１、溶出液テトラヒドロフラン使用、溶出速度１ｍｌ／ｍｉｎ、測定温度４０℃、標準ポリスチレン換算）を行ったところ、分子量（Ｍｎ）は１６０００で、分布係数εは３４７８であった。
又、このフェノキシ樹脂についてＤＳＣ（ＲＩＧＡＫＵ製、ＤＳＣ８２３０）或いはバイブロン（オリエンテック製、Ｒｈｅｏｖｉｂｒｏｎ  Ｍｏｄｅｌ  ＤＤＶ−２５ＦＰ）の測定では、いずれも１００℃近辺においてガラス転移温度が観測された。
更に、得られた本発明アルカリ可溶な硬化性樹脂の化学構造について13Ｃ−ＮＭＲ測定（ＪＥＯＬ製、ＪＮＭ−ＬＡ３００）を行った結果、各々炭素の帰属が特定でき、式（II）で示される構造物であることが確認された（図１）。以下の合成例についてはすべて同様な確認を行っている。
【００３３】
合成例２
攪拌機、還流コンデンサー、温度計、滴下ロートを付けた５００ミリリットルの四ツ口セパラブルフラスコを用い、溶剤として７５．５ｇのメチルエチルケトン（ＭＥＫ）に１１４ｇのビスフェノールＡ（三菱化学製、分子量＝２２８．３）と１８８ｇのエポミックＲ−１４０Ｐ（三井石油化学製、エポキシ当量＝１８８）、及び０．５６ｇの固形ＫＯＨを仕込んだ後、徐々に５０℃位まで攪拌しながら昇温し、外観上透明になるまで溶解させる。そして、ＭＥＫの沸点８０℃にまで加熱し、約８時間保持し、反応を完結させる。
得られた樹脂液を冷水中に激しく攪拌しながら入れ、後に静置により沈殿物を得た。同沈殿物を５０℃以下６時間真空乾燥し、白色の固形フェノキシ樹脂を作製した。得られたフェノキシ樹脂の分子量（Ｍｎ）は５５００で、分布係数εは２６１９であった。
【００３４】
合成例３
攪拌機、還流コンデンサー、温度計、滴下ロートを付けた５００ミリリットルの四ツ口セパラブルフラスコを用い、溶剤として１０４ｇのジエチレングリコールモノエチルエーテルアセテート（ＥＣＡ／関東化学製）に、１１４ｇのビスフェノールＡ（三菱化学製、分子量＝２２８．３）と４７６ｇのエポミックＲ−３０１（三井石油化学製、エポキシ当量＝４７６）、及び２．６２ｇのトリフェニルフォスフィンを仕込んだ後、徐々に５０℃位まで攪拌しながら昇温し、外観上透明になるまで溶解させる。そして、ＥＣＡの沸点２００℃にまで加熱し、約２時間保持し、反応させた。
その後、一旦加熱を停止し、１８０℃にまで冷却した後、ＥＣＡを２９０ｇを更に添加希釈し、攪拌しながら更に８０℃以下冷却した。
得られた樹脂液を冷水中に激しく攪拌しながら入れ、後に静置により沈殿物を得た。同沈殿物を５０℃以下６時間真空乾燥し、薄黄色の固形フェノキシ樹脂を作製した。得られたフェノキシ樹脂の分子量（Ｍｎ）は１００００で、分布係数εは３０３０であった。
【００３５】
合成例４
攪拌機、還流コンデンサー、温度計、滴下ロートを付けた５００ミリリットルの四ツ口セパラブルフラスコを用い、溶剤として１６４ｇのメシチルオキサイド（和光純薬製）に、１１４ｇのビスフェノールＡ（三菱化学製、分子量＝２２８．３）と１３１．６ｇのエポミックＲ−１４０Ｐ（三井石油化学製、エポキシ当量＝１８８）、及び０．３９２ｇの固形ＫＯＨを仕込んだ後、徐々に５０℃位まで攪拌しながら昇温し、外観上透明になるまで溶解させる。その後、メシチルオキサイドの沸点１２６℃にまで加熱し、約２時間保持し、反応させた。
その後、予め室温下で調合した５６．４ｇのエポミックＲ−１４０Ｐ（三井石油化学製、エポキシ当量＝１８８）、３７．３ｇのメシチルオキサイド及び０．１６８ｇの固形ＫＯＨを追添し、２時間還流させた後、１６８ｇのメシチルオキサイドを後添し、更に２時間還流させた。
得られた樹脂液を冷水中に激しく攪拌しながら入れ、後に静置により沈殿物を得た。同沈殿物を６０℃以下１０時間真空乾燥し、薄黄色の固形フェノキシ樹脂を作製した。得られたフェノキシ樹脂の分子量（Ｍｎ）は１５０００で、分布係数εは４１６６であった。
【００３６】
合成例５
攪拌機、還流コンデンサー、温度計、滴下ロートを付けた５００ミリリットルの四ツ口セパラブルフラスコ用い、溶剤として４５３ｇのシクロヘキサノン（関東化学製）に、１１４ｇのビスフェノールＡ（三菱化学製、分子量＝２２８．３）と１８８ｇのエポミックＲ−１４０Ｐ（三井石油化学製、エポキシ当量＝１８８）、及び０．５６ｇの固形ＫＯＨを仕込んだ後、徐々に６０℃位まで攪拌しながら昇温し、外観上透明になるまで溶解させる。その後、シクロヘキサノンの沸点１５０〜１５５℃にまで加熱し、約１．５時間還流し、反応を完結させた。
得られた樹脂液を冷水中に激しく攪拌しながら入れ、後に静置により沈殿物を得た。同沈殿物を６０℃以下１２時間真空乾燥し、薄黄色の固形フェノキシ樹脂を作製した。得られたフェノキシ樹脂の分子量（Ｍｎ）は１６０００で、分布係数εは１８８２であった。
【００３７】
実施例１
上記合成例１で合成されたフェノキシ樹脂を室温及び真空乾燥後、固形樹脂として５６．８ｇを取り、１９５．３ｇのジエチレングリコールモノエチルエーテルアセテート（ＥＣＡ／関東化学製）に溶解させ、更に０．１ｇハイドロキノンを添加し、７０℃にて温度を保持しながら、予め１２．４ｇ（０．４モル分率／樹脂中−ＯＨ基）イソシアネートエチルメタクリレート（昭和電工製、商品名カレンズＭＯＩ）と０．１２４ｇのジブチル錫ジラウレートを溶解させた溶液を仕込み、７０℃にて９０分間反応させ完結させた。
フェノキシ樹脂中の水酸基へのα，β−不飽和モノイソシアネート付加反応の完結は、ＦＴＩＲ測定（日立製作所製、２６０−１０型ＩＲスペクトロフォトメーター）によって−ＮＣＯ基に起因する吸収ピーク（２２５０ｃｍ-1付近）の完全な消失により確認した（図２＝ＭＯＩ添加後、図３＝ＭＯＩ付加反応終了後））。
更に、この生成物に対して13Ｃ−ＮＭＲ測定（同上）を行い、１５５．８５７ｐｐｍ（Ｎｏ．１）付近に新たなピークの出現が観察されることから、−Ｏ−ＣＯ−ＮＨ−結合が生成していることが確認できた（図４）。以下、すべての実施例について同様な確認を行っている。
次いで、予め８１．４ｇのＥＣＡに２３．０４ｇ（０．６モル分率／樹脂中−ＯＨ基）の無水トリメリット酸（ＴＭＡ、関東化学製）を溶解した溶液と、触媒としてトリエチルアミン（ＴＥＡ）を追添し、９５〜９７℃にて温度を保持しながら、ＦＴＩＲで終点を確認しながら、付加反応を完結させた。得られた樹脂について酸価は１４２（ｍｇＫＯＨ／ｇ）であった。
フェノキシ樹脂の水酸基への多価カルボン酸無水物付加反応の確認は、ＦＴＩＲ測定（日立製作所製、２６０−１０型ＩＲスペクトロフォトメーター）によって酸無水基に起因する吸収ピーク（１７８０ｃｍ-1付近）の減少を観察し、終点を決めている（図５＝ＴＭＡ添加後、図６＝ＴＭＡ付加反応終了後）。
この反応生成物に対して13Ｃ−ＮＭＲ測定を行い、１６５．９７４ｐｐｍ（Ｎｏ．２）付近に−Ｏ−ＣＯ−Ａｒ−結合中のカルボニル基に帰属するピークが観察され、多価カルボン酸無水物が開環してフェノキシ樹脂の水酸基に付加されていることを裏付けられた（図４）。
つまり、フェノキシ樹脂のみでは、各々炭素の帰属を図２で示したように特定することが出来たので、それと比較してこの反応生成物では、図４で示したように新たにカルボニル基に起因するピークが多数出現している。その帰属について解析を行い、その結果を表１にまとめたようにそれぞれの特定ができ、式（Ｉ）で示される構造物と合致することが確認された。以下の合成例についてもすべて同様な確認を行っている。
このようにして得られた樹脂溶液に、樹脂固形分に対して光開始剤として２−ヒドロキシー２−メチルー１−フェニループロパンー１−オン（チバガイギー製、商品名ダロキュア１１７３）を２重量％添加し、光硬化用サンプルとした。
【００３８】
【表１】
0003874525.tif 000005
【００３９】
実施例２
合成例２で合成したフェノキシ樹脂を実施例１と同じ方法で反応した。生成物の酸価は１３２（ｍｇＫＯＨ／ｇ）であった。
【００４０】
実施例３
合成例３で合成したフェノキシ樹脂を実施例１と同じ方法で反応した。生成物の酸価は１４０（ｍｇＫＯＨ／ｇ）であった。
【００４１】
実施例４
合成例４で合成したフェノキシ樹脂を実施例１と同じ方法で反応した。生成物の酸価は１３７（ｍｇＫＯＨ／ｇ）であった。
【００４２】
実施例５
合成例１で合成したフェノキシ樹脂を、実施例１と同様にＭＯＩと反応させ、酸無水物としては無水トリメリット酸（ＴＭＡ、関東化学製）１１．５２ｇ（０．３モル分率／樹脂中−ＯＨ基）と、無水コハク酸６．０ｇ（０．３モル分率／樹脂中−ＯＨ基）とを組み合わせた。この場合の酸価は１１６（ｍｇＫＯＨ／ｇ）であった。
【００４３】
実施例６
市販のフェノキシ樹脂としてエポトートＹＰ−５０Ｓ（東都化成製、Ｍｎ＝１５０００、Ｍｗ／Ｍｎ＝４．１）を固形で５６．８ｇ用いた以外は、すべて実施例１と同じ方法で反応した。生成物の酸価は１３５（ｍｇＫＯＨ／ｇ）であった。
【００４４】
実施例７
実施例１で得た本発明の樹脂液に、更に架橋性モノマーとしてトリメチロールプロパントリアクリレート（ＴＭＰＴＡ、大阪有機化学工業製）を、樹脂固形分に対して２０重量％となるよう添加した。
【００４５】
実施例８
実施例１で得た本発明の樹脂液に更に硬化剤としてエポミックＲ−１４０Ｐ（三井石油化学製、エポキシ当量＝１８８）を、樹脂の酸価に対して０．５当量となるように添加した。
【００４６】
比較例１
合成例５で合成したフェノキシ樹脂を乾燥し、得られた固形分を５６．８ｇ用いた以外は、すべて実施例１と同じ方法で反応した。生成物の場合の酸価は１２７（ｍｇＫＯＨ／ｇ）であった。
【００４７】
比較例２
イソシアネートエチルメタクリレート（昭和電工製、商品名カレンズＭＯＩ）を６．２ｇ（０．２モル分率／樹脂中−ＯＨ基）、無水トリメリット酸（ＴＭＡ／関東化学製）を２６．８８ｇ（０．７モル分率／樹脂中−ＯＨ基）とした以外は、すべて実施例１と同じ方法で反応した。生成物の場合の酸価は１７０（ｍｇＫＯＨ／ｇ）であった。
【００４８】
比較例３
イソシアネートエチルメタクリレート（昭和電工製、商品名カレンズＭＯＩ）を１２．４ｇ（０．４モル分率／樹脂中−ＯＨ基）、無水トリメリット酸（ＴＭＡ／関東化学製）を１１．５２ｇ（０．３モル分率／樹脂中−ＯＨ基）とした以外は、すべて実施例１と同じ方法で反応した。生成物の場合の酸価は８３（ｍｇＫＯＨ／ｇ）であった。
【００４９】
比較例４
酸無水物として、無水トリメリット酸の代わりに無水コハク酸（関東化学製）を１２．０ｇ（０．６モル分率／樹脂中−ＯＨ基）用いた以外は、すべて実施例１と同じ方法で反応した。生成物の場合の酸価は８３（ｍｇＫＯＨ／ｇ）であった。
【００５０】
比較例５
フェノキシ樹脂の代わりにエポキシアクリレートであるリポキシＳＰＢ−３７−５Ｘ（昭和高分子製、Ｍｎ＝１３００、Ｍｗ／Ｍｎ＝１．９）を比較として用い、この場合の酸価は９８（ｍｇＫＯＨ／ｇ）であった。
【００５１】
上記実施例１〜８及び比較例１〜５において得られた樹脂及び組成物を、アプリケーターを用い銅箔基板上所定の膜厚になるよう塗工し、１６０℃にて３０分乾燥した後評価サンプルとした。これらの塗膜の諸物性について試験した結果はそれぞれ表２と表３に示す。
なお、各種性能の試験方法及び評価判定は下記通りである。
【００５２】
１．感光性試験
３６５ｎｍの波長の紫外線（岩崎電気製、紫外硬化装置、ランプＨ２０００ＬＵ−１）を用い、１回通過で５０ｍＪ／ｃｍ2の照射光量で１０回（計５００ｍＪ／ｃｍ2）通過照射した後、溶剤メチルエチルケトン（ＭＥＫ）を垂らし、塗膜表面の膨潤状態を目視判定した。
○全く変化が認められないもの
△表面が僅かに膨潤しているもの
×表面が顕著に膨潤しているもの
【００５３】
２．現像性試験
フォトマスクを通し、３６５ｎｍの波長の紫外線を照射し、上述照射光量で１５回（計７５０ｍＪ／ｃｍ2）通過したものをテストピースとし、１重量％のＮａＯＨを水溶液を現像液とし３０℃にて約０．８ｋｇ／ｃｍ2のスプレー圧で６０秒間現像（日新製作所製、スプレー現像装置）を行った後の未露光部の除去された状態を目視判定した。
○完全に現像ができたもの
△表面に薄く現像されない部分があるもの
×全体的に現像残りがあるもの
【００５４】
３．密着性試験
銅箔基板上で形成される塗膜（約３０μｍ）を３６５ｎｍの波長の紫外線を照射し、上述照射光量で１５回（計７５０ｍＪ／ｃｍ2）通過したものをテストピースとし、ＪＩＳ  Ｄ  ０２０２の試験方法に従って碁盤目状にクロスカットを入れ、次いでセロハンテープによるピーリングテスト後の剥がれの状態を目視判定した。
○１００／１００で全く剥がれのないもの
△１００／１００でクロスカット部が少し剥がれたもの
×９０／１００以下のもの
【００５５】
４．耐溶剤性試験
密着性試験と同じテストピースをそれぞれアセトン及びメチルエチルケトン（ＭＥＫ）に室温で３０分間浸漬した後取り出し、塗膜の状態と密着性とを総合的に判定評価した。
○全く変化が認められないもの
△僅かに変化しているもの
×顕著に変化しているもの
【００５６】
５．引張強度測定
ＰＥＴフィルム上に樹脂溶液をキャステイングし、７０℃にて２時間熱風乾燥後、室温１時間放置して、膜厚約５０μｍの薄膜を得た。３６５ｎｍの波長の紫外線を照射し、上述照射光量で１５回（計７５０ｍＪ／ｃｍ2）通過させた。紫外線照射前後の薄膜に対して幅１０．０ｍｍ、長さ５０ｍｍにカットし、テストピースとした。強度の測定はテンシロン（オリエンテック製、ＴＥＮＳＩＬＯＮＵＴＭ−１０Ｔ）を用い、引張速度１００ｍｍ／ｍｉｎで行った。
【００５７】
【表２】
0003874525.tif 000006
【００５８】
【表３】
0003874525.tif 000007
【００５９】
【発明の効果】
本発明で得られるアルカリ可溶な硬化性樹脂は、一般の熱硬化性樹脂、例えば不飽和ポリエステル樹脂やビニルエステル樹脂等に匹敵する硬化性を有し、水性アルカリ現像性が可能で、かつ耐熱性、強靱性、耐溶剤性に優れる。前述のビルドアップ法による回路形成用レジストとして有用であるばかりでなく、プラズマデイスプレーの隔壁形成、金属やガラス等のエッチングレジスト、フォトエレクトロフォーミングレジスト、印刷刷板用レジスト、配線加工用レジスト等の微細加工用レジストのベース樹脂として電気用品、電子部品、測定機器等の各種用途に極めて有用である。
【図面の簡単な説明】
【図１】合成例１で得られた樹脂の13Ｃ−ＮＭＲ測定結果を示す図である。
【図２】実施例１のフェノキシ樹脂へのＭＯＩ添加後のＦＴＩＲ測定結果を示す図である。
【図３】実施例１のフェノキシ樹脂へのＭＯＩ付加反応終了後のＦＴＩＲ測定結果を示す図である。
【図４】実施例１のフェノキシ樹脂へのＭＯＩ付加反応終了後の13Ｃ−ＮＭＲ測定結果を示す図である。
【図５】実施例１のフェノキシ樹脂へのＴＭＡ添加後のＦＴＩＲ測定結果を示す図である。
【図６】実施例１のフェノキシ樹脂へのＴＭＡ付加反応終了後のＦＴＩＲ測定結果を示す図である。
【図１】
0003874525.tif 000009
【図２】
0003874525.tif 000010
【図３】
0003874525.tif 000011
【図４】
0003874525.tif 000012
【図５】
0003874525.tif 000013
【図６】
0003874525.tif 000014